速い繰り返しのシンクロトロンのための冷延電磁鋼板であって、上記冷延電磁鋼板の組成は、Cが0.001~0.003重量、Siが0.60~0.90重量、Mnが0.40~0.70重量、Pが≦0.04重量、Alが0.60~0.80重量、Sが≦0.0035重量、Nが≦0.003重量、ならびに、残分がFeおよび不可避な不純物である、冷延電磁鋼板。請求項1に記載の速い繰り返しのシンクロトロンのための冷延電磁鋼板を製造するための方法であって、1前記冷延電磁鋼板の組成が、Cが0.001~0.003重量、Siが0.60~0.90重量、Mnが0.40~0.70重量、Pが≦0.04重量、Alが0.60~0.80重量、Sが≦0.0035重量、Nが≦0.003重量、ならびに、残分がFeおよび不可避な不純物であり;上記組成に基づき、溶鉱し、RH精錬し、次いで液状の鋼を鋳造して半製品を形成する工程であり、上記RH精錬が完了した際に液状の鋼の中の遊離酸素の含有量が25ppm以下である溶鉱および鋳造工程;2熱間圧延工程;3焼きならし温度を960°C~980°Cに制御し、焼きならし時間が30~60秒である、焼きならし工程;4酸洗いおよび冷間圧延工程;5アニール温度を850°C~870°Cに制御し、アニール時間が13~15秒であるアニーリング工程;6コーティングした後に、無配向性ケイ素鋼生成物を得る工程;を包含する、速い繰り返しのシンクロトロンのための冷延電磁鋼板を製造する方法。前記鋼板中の粒子の平均粒径が40μm以上である、請求項2に記載の速い繰り返しのシンクロトロンのための冷延電磁鋼板を製造する方法。前記鋼板中の粒子の粒径が40~45μmに制御されている、請求項2に記載の速い繰り返しのシンクロトロンのための冷延電磁鋼板を製造する方法。